(57)【要約】【課題】  製織工程での糸抜けを抑制し、優れた製織性、織物品位が得られるポリエステルモノフィラメントを提供する。【解決手段】  油剤付着量が０．１０〜１．００重量％であり、付着している油剤中の重量平均分子量６００以下の炭化水素または脂肪酸アルキルエステルからなる成分の割合が油剤の全成分あたり４０重量％以下であることを特徴とするポリエステルモノフィラメント。【選択図】なし【特許請求の範囲】
【請求項１】
油剤付着量が０．１０〜１．００重量％であり、付着している油剤中の重量平均分子量６００以下の炭化水素または脂肪酸アルキルエステルからなる成分の割合が油剤の全成分あたり４０重量％以下であり、下記（１）〜（３）を満たすことを特徴とするポリエステルモノフィラメント。
（１）繊度が３〜４０ｄｔｅｘ
（２）強度が４．５〜１０．０ｃＮ／ｄｔｅｘ
（３）５％伸長時の強度（５％Ｍｏ）が２．５〜６．０ｃＮ／ｄｔｅｘ
【請求項２】
ΔＦｍμｓ≦０．１５、Ｆｄμｄ≦０．３０であることを特徴とする請求項１に記載のポリエステルモノフィラメント。
ΔＦｍμｓ：糸−金属（鏡面）間静摩擦変動幅、Ｆｄμｄ：糸−梨地間動摩擦
【請求項３】
付着している油剤中の重量平均分子量５００以下の炭化水素または脂肪酸アルキルエステルからなる成分の割合が油剤の全成分あたり３０重量％以下であることを特徴とする請求項１または２に記載のポリエステルモノフィラメント。
【発明の詳細な説明】
【技術分野】
【０００１】
本発明は、スクリーン紗やフィルターなどの高度な精密性を要求される品位の優れたメッシュ織物を、糸抜けや織機の停台がなく製織性よく得ることが可能なポリエステルモノフィラメントに関するものである。
【背景技術】
【０００２】
従来、スクリーン紗やフィルターとしては、シルクなどの天然繊維やステンレスなどの無機繊維からなるメッシュ織物が広く使用されてきたが、近年、柔軟性・耐久性・コスト競争力に優れた合繊メッシュが好んで使用されてきている。
【０００３】
スクリーン印刷は、例えばプラズマディスプレイ（以下、ＰＤＰと称する）を構成する前面電極基板、背面電極基板への電極ペースト塗布やコンピュータグラフィックによるデザイン物の高精密印刷や、電子回路印刷などに用いられる。こうした用途では、広い範囲での高い印刷精度が要求される。従って、使用するスクリーン紗は、高張力の紗張りに耐えうる寸法安定性を持ち、均一かつ高いメッシュ数であることが重要である。さらに、ＰＤＰの大画面化などに伴い、使用するスクリーン紗も数ｍ以上の広い範囲にかけて欠点がない、高品位なものが要求されている。一方、フィルターは、例えばエンジンオイルや浄水用などの濾過機能を必要する用途で用いられており、スクリーン紗と同等の原糸特性を必要とする。
【０００４】
上述の要求性能を実現するために使用するポリエステルフィラメントとして求められる特性としては、細繊度かつ高強度、さらには寸法安定性に優れるモジュラス（一定長伸長時の強度）（以下、Ｍｏと称する）が高いモノフィラメントであることが挙げられる。ポリエステルモノフィラメントを高強度、高Ｍｏ化するためには、原糸の製造工程において高倍率で延伸を行い、高配向、高結晶化する必要がある。
【０００５】
しかし、高倍率延伸を行うと、急激な構造変化により、繊維内部に力学的な歪み、すなわち応力が発生し蓄積される。この力学的な歪みは時間とともに減少していく。これを応力緩和という。高倍率延伸で得られた繊維をパーン巻きとした際はパーンパッケージ全体に均一に進まないことが多く、応力緩和の進んでいない部分は筋状の光沢異常となって現れてくる。この光沢異常をヒケと称している。
【０００６】
そしてパッケージのヒケは応力緩和が不均一であるほど発生しやすく、その程度も強いことが知られている。このため、繊維長手方向の応力緩和の均一性の向上、もしくは応力緩和そのものを実害のないレベルまで軽減させることが、非常に重要となるのである。
【０００７】
また、極めて高密度で製織するため、筬をはじめとする織機の各部位で強い擦過をうけることになり、高倍率で延伸した高配向の原糸であるほど、繊維表面が削り節状に削り取られ易く、これが紗に織り込まれ残った場合、欠点に直結する問題がある。また、削り取られたスカムによって織機が汚染されてしまうため、定期的に清掃する必要があり、スカム発生が多いほど生産性が低下する。
【０００８】
かかる要求に対して従来さまざまな技術が提案されている。例えば、複合モノフィラメントに関する特許文献１には、細繊度・高強度・高Ｍｏで高品位のスクリーン紗を得る技術が開示されている。これらの文献には、パーンヒケに関して、繊維長手方向の湿熱収縮応力差を制御することが開示されている。特許文献２には、直接紡糸延伸法によるスピンドル巻き上げ方式で、ボビン上にテーパー角を付けて巻き上げ、テーパー角・糸−糸摩擦係数・解舒張力変動勾配・パッケージ肉層の巻厚１ｍｍ部分のポリエステル湿熱収縮応力変動を規定したパッケージとすることで、スレ毛羽、ヒケ、織段などの欠点を製織にて発生させない技術が開示されている。特許文献３には、原糸の強伸度を規定し、酸化チタンの平均粒径、粒径分布、特に特定粒径範囲の存在割合および一定値以上の粗大粒子の存在割合を規定したモノフィラメントとすることで製織時に削れやスカム発生が少なく、かつ高い印刷精度と寸法安定性を両立させる技術が開示されている。
【先行技術文献】
【特許文献】
【０００９】
【特許文献１】国際公開第２０１０／０９０１０８号パンフレット
【特許文献２】国際公開第２０１１／０８６９５４号パンフレット
【特許文献３】特許第４９２４５０４号公報
【発明の概要】
【発明が解決しようとする課題】
【００１０】
しかしながら、スクリーン紗やフィルターのメッシュ織物の軽量化・薄地化・高密度化に伴い、製織工程での緯糸の糸入れ回数が増加している。このような織物は、主にプロジェクタイル織機で製織されており、この緯糸の糸入れ回数の増加に伴い、特許文献１、２、および３に記載のモノフィラメントでは、緯糸の糸入れの際に、糸がプロジェクタイルのキャップから抜け、織機が停台し、さらに該当の部分が欠点となる問題が生じている。
【００１１】
そこで、本発明は上記の問題点を解決しようとするものであり、製織工程での糸抜けを抑制し、優れた製織性、織物品位が得られるポリエステルモノフィラメントを提供することを課題とする。
【課題を解決するための手段】
【００１２】
上記課題は、下記の構成によって解決することができる。
（１）油剤付着量が０．１０〜１．００重量％であり、付着している油剤中の重量平均分子量６００以下の炭化水素または脂肪酸アルキルエステルからなる成分の割合が油剤の全成分あたり４０重量％以下であり、下記（ａ）〜（ｃ）を満たすことを特徴とするポリエステルモノフィラメント。
（ａ）繊度が３〜４０ｄｔｅｘ
（ｂ）強度が４．５〜１０．０ｃＮ／ｄｔｅｘ
（ｃ）５％伸長時の強度（５％Ｍｏ）が２．５〜６．０ｃＮ／ｄｔｅｘ
（２）ΔＦｍμｓ≦０．１５、Ｆｄμｄ≦０．３０であることを特徴とする（１）に記載のポリエステルモノフィラメント。
（３）付着している油剤中の重量平均分子量５００以下の炭化水素または脂肪酸アルキルエステルからなる成分の割合が油剤の全成分あたり３０重量％以下であることを特徴とする（１）または（２）に記載のポリエステルモノフィラメント。
ここで、ΔＦｍμｓは糸−金属（鏡面）間静摩擦変動幅（最大値と最小値の差）、Ｆｄμｄは糸−梨地間動摩擦を示す。
【発明の効果】
【００１３】
本発明によれば、製織工程での糸抜けが抑制され、優れた製織性、織物品位が得られるポリエステルモノフィラメントを提供することができる。
【図面の簡単な説明】
【００１４】
【図１】図１は、本発明に係るポリエステルモノフィラメントの製造工程の一例（直接紡糸延伸法）を示す概略図である。
【図２】図２は、本発明に係るポリエステルモノフィラメントの製造工程の一例（２工程法における紡糸工程）を示す概略図である。
【図３】図３は、本発明に係るポリエステルモノフィラメントの製造工程の一例（２工程法における延伸工程）を示す概略図である。
【発明を実施するための形態】
【００１５】
本発明のポリエステルモノフィラメントは、例えばポリエチレンテレフタレート（以下、ＰＥＴと称する）を主成分とするポリエステルを用いることができる。
【００１６】
本発明で用いるＰＥＴとしては、テレフタル酸を主たる酸成分とし、エチレングリコールを主たるグリコール成分とする。このポリエステルは、９０モル％以上がエチレンテレフタレートの繰り返し単位からなる。本発明で用いるＰＥＴは、１０モル％未満の割合で、他のエステル結合を形成可能な共重合成分を含むことができる。
【００１７】
共重合成分としては、例えば、酸成分として、イソフタル酸、フタル酸、ジブロモテレフタル酸、ナフタレンジカルボン酸、オルトエトキシ安息香酸のような二官能性芳香族カルボン酸や、セバシン酸、シュウ酸、アジピン酸、ダイマー酸のような二官能性脂肪族カルボン酸、そしてシクロヘキサンジカルボン酸などのジカルボン酸類が挙げられる。また、グリコール成分としては、例えば、エチレングリコール、ジエチレングリコール、プロパンジオール、ブタンジオール、ネオペンチルグリコール、ビスフェノールＡや、シクロヘキサンジメタノール、ポリエチレングリコールやポリプロピレングリコールなどのポリオキシアルキレングリコールなどを挙げることができる。
【００１８】
本発明のポリエステルモノフィラメントには、必要に応じて、艶消剤として二酸化チタン、滑剤としてシリカやアルミナの微粒子、抗酸化剤としてヒンダードフェノール誘導体、耐熱性向上のための添加剤を添加することができる。さらには、難燃剤、帯電防止剤、紫外線吸収剤および着色顔料等も添加することができる。
【００１９】
本発明のポリエステルモノフィラメントには、複合繊維でも単成分繊維でも使用できる。複合繊維の場合には、固有粘度（以下、ＩＶ（Ｉｎｈｅｒｅｎｔ  Ｖｉｓｃｏｓｉｔｙ）と称する）の異なるポリエチレンテレフタレートを芯鞘型に複合してなる芯鞘型複合ポリエステルモノフィラメントとすることが好ましい。繊維物性、製織性を容易に両立できるからである。また芯鞘型とは、一方のポリエステルが他方のポリエステルによって完全に覆われた繊維断面形状をいう。繊維表面のポリエステルを鞘成分、鞘成分に覆われた繊維内部のポリエステルを芯成分とする。断面形状については必要により、異形断面や芯成分が偏心していてもかまわない。安定した製糸性、高次加工性のため、芯成分と鞘成分は同芯円状に配置し、丸断面に近いことが好ましい。
【００２０】
本発明のポリエステルモノフィラメントの繊維形態が芯鞘型複合繊維や単成分繊維の場合には、ＩＶの高いＰＥＴを芯成分や単成分として用いることが好ましい。繊維内部は配向度が高く、結晶化も促進するので、スクリーン紗やフィルターのメッシュ用のモノフィラメントとして必要な高い強度と伸度兼ね備えたポリエステルモノフィラメントを製造することができることから、０．７０以上が好ましく、更に好ましくは０．９０以上である。また、溶融紡糸における溶融ポリマー押出しと成形等の容易さの点から、１．４０以下が好ましく、製造コストや工程途中の熱や剪断応力によって起きる分子鎖切断による分子量低下の影響を考慮すると、更に好ましくは、１．３０以下である。
【００２１】
一方、鞘成分に関しては、良好な耐スカム性を得るという観点から、鞘成分に用いるポリエステルのＩＶを芯成分ポリエステルのＩＶより低くすることが好ましい。鞘成分の低粘度ポリエステルのＩＶは、安定した製糸性が得るために０．４０以上にすることが好ましく、更に好ましくは０．５０である。また、良好な耐摩耗性、すなわち耐スカム性を得るために、０．７０以下にすることが好ましい。
【００２２】
また、芯成分と鞘成分のＩＶ差は０．２０〜１．００が好ましい。これにより、鞘成分のポリエステル、すなわちポリエステルモノフィラメント表面の配向度および結晶化度を抑えることができ、より良好な耐スカム性を得ることができる。溶融紡糸の口金吐出孔内壁面における剪断応力は鞘成分に集中するため、芯成分が受ける剪断応力は小さくなる。その結果、芯成分は分子鎖配向度が低く、かつ均一な状態で紡出されるため、最終的に得られるポリエステルモノフィラメントの強度が向上する。芯成分と鞘成分のＩＶ差は０．３０〜０．７０がより好ましい。
【００２３】
更に、スクリーン紗やフィルターのメッシュの製造工程は高密度の織物を高速で製織するため、極めて多数回、筬などとの強い摩擦にさらされることとなる。フィラメント表面の結晶化の進行と相まって、フィラメント表面の一部が削り取られ、ヒゲ状あるいは粉状のかす、いわゆるスカムが発生する場合がある。スカムは量的に少量であっても織機に飛散し、その一部はスクリーン紗の中に織り込まれ、製品品位を低下させる恐れがある。従って、スカムは発生しないほうが好ましい。
【００２４】
本発明のポリエステルモノフィラメントの芯成分や単成分のＰＥＴに添加される無機粒子は、芯成分や単成分全量に対して０．５質量％未満であることが好ましい。一方、鞘成分のＰＥＴは、ポリエステルモノフィラメントの耐摩耗性を向上させるため、無機粒子を鞘成分全量に対して０．１〜０．５質量％程度添加させることが好ましい。
【００２５】
本発明のポリエステルモノフィラメントが複合繊維の時の芯鞘複合比は、質量％比で７０：３０〜９０：１０が好ましく、７５：２５〜８５：１５がより好ましい。芯成分の割合を７０％以上とすることで、細繊度であっても必要な強度が達成可能となるからである。また鞘成分の割合を１０％以上とすることで、溶融紡糸の口金吐出孔内壁面における剪断応力を鞘成分が担うため、芯成分が受ける剪断応力は小さくなるためである。その結果、芯成分は分子鎖配向度が低く、かつ均一な状態で紡出されるため、最終的に得られるポリエステルモノフィラメントの強度が向上することになる。
【００２６】
本発明のパッケージを構成するポリエステルモノフィラメントは、巻き取られた糸条の繊度が３〜４０ｄｔｅｘ、破断強度が４．５〜１０．０ｃＮ／ｄｔｅｘ、５％Ｍｏが２．５〜６．０ｃＮ／ｄｔｅｘである。
【００２７】
ポリエステルモノフィラメントは製織性、特に緯糸飛送性を維持するため、繊度が３ｄｔｅｘ以上であることが好ましく、フィルター用途、衣料用途の場合には４０ｄｔｅｘ以下が好ましく、目標とするフィルター、衣料を得るためには、２０ｄｔｅｘ以下がより好ましい。
【００２８】
また、ポリエステルモノフィラメントを高性能スクリーン紗に用いる場合、例えば、精密印刷に適した＃４００以上のハイメッシュスクリーン紗では、１本あたりのメッシュ格子間隔はおよそ６３μｍである。従って、印刷に必要な１格子あたりの開口を維持するために、３〜１３ｄｔｅｘであることがより好ましく、４〜１０ｄｔｅｘであることが更に好ましい。
【００２９】
本発明のポリエステルモノフィラメントの破断強度は、スクリーン紗やフィルターのメッシュ用途に用いた場合にはメッシュ数に比例して高い紗張り張力が必要となるため、４．５ｃＮ／ｄｔｅｘ以上が好ましい。他方、他の物性、製糸性の低下を防ぐため１０．０ｃＮ／ｄｔｅｘ以下が好ましい。スクリーン紗用途ならば、より好ましくは６．０〜１０．０ｃＮ／ｄｔｅｘ、さらに好ましくは７．５〜１０．０ｃＮ／ｄｔｅｘであるが、フィルターメッシュ用途ならば、やや低強度が好ましく、より好ましくは４．５〜７．５ｃＮ／ｄｔｅｘ、さらに好ましくは４．５〜６．５ｃＮ／ｄｔｅｘである。
【００３０】
スクリーン紗やフィルターメッシュの製造時の紗張り後の張力やスクリーン印刷時の版離れ性を良好にするためには、ポリエステルモノフィラメントの５％Ｍｏも大切な指標である。一方、５％Ｍｏは、破断強度と正の相関関係を示す物性値の一つであるため単独で設定するのは難しい。本発明のポリエステルモノフィラメントの５％Ｍｏは、スクリーン印刷時の版離れ性が良好となること、及び、フィルター用途、衣料用途として好適に用いるため、２．５ｃＮ／ｄｔｅｘ以上が好ましい。他方、他の物性、製糸性の低下を防ぐため、６．０ｃＮ／ｄｔｅｘ以下が好ましい。より好ましくは２．５〜４．０ｃＮ／ｄｔｅｘである。
【００３１】
本発明のポリエステルモノフィラメントの伸度は、５〜５０％が好ましい。伸度が５〜５０％であることにより、ポリエステルモノフィラメントの断面が変形・扁平化せず、ヒケなどの抑制効果に優れる。また、製織をはじめとする高次加工工程での工程通過性、取り扱い性に優れ、衝撃吸収性や耐摩耗性が高まると共に、スクリーン紗やフィルターメッシュとした時に、紗伸び等発生しない優れた寸法安定性を得ることができる。より好ましくは１０〜５０％であり、さらに好ましくは１０〜４５％であるが、使用用途により伸度を選択することができる。
【００３２】
本発明のポリエステルモノフィラメントにおいて用いる紡糸油剤は、主に溶媒、平滑成分、制電成分から主に構成される。
【００３３】
溶媒は、紡糸油剤の平滑成分や制電成分などの有効成分を溶解、分散などさせるために用いられ、この溶媒は糸の製造工程において熱処理をされることなどによって糸表面から揮発する。溶媒が揮発することで、糸表面の油剤成分あたりの有効成分量が増加するため、揮発しやすい溶媒を用いることが好ましい。
【００３４】
制電成分は、糸表面に発生する静電気を抑制するために用いられ、公知のアニオン界面活性剤、カチオン界面活性剤、両性界面活性剤などのイオン界面活性剤が用いられる。
【００３５】
平滑成分は、糸表面の潤滑性を向上させ、製織工程での糸解舒時、糸道ガイド通過時、経糸間通過時などの張力変動や糸切れを抑制し、工程通過性を安定化させるために用いられる。一般的に平滑成分として、エステル系、炭化水素系、エーテルエステル系などや分子中にポリオキシアルキレン基を有するエーテル型非イオン系界面活性剤や多価アルコール部分エステル型非イオン界面活性剤やポリオキシアルキレン多価アルコール脂肪酸エステル型非イオン界面活性剤などが用いられる。
【００３６】
スクリーン紗織物は、主にプロジェクタイル織機で製織されており、このプロジェクタイル織機は、一般的に糸をポリウレタンなどの樹脂やＳＵＳなどの金属製のキャップ（グリッパー）で把持したプロジェクタイルと呼ばれる金属製の部品を打ち出すことで緯糸の糸入れを行っている。ここでポリウレタン製のキャップを適用時に、製織時の緯糸の糸入れの際に糸がキャップから抜ける現象が生じたため、要因分析した結果、糸の表面に付着している油剤中の特定成分がポリウレタン製のキャップへ浸透し、この特定成分の浸透によるポリウレタン製のキャップの膨潤による変形や脆化が原因で糸の把持力が低下していくことを突き止めた。
【００３７】
この特定成分は、油剤中の炭化水素または脂肪酸アルキルエステルからなる成分であり、これは重量平均分子量が６００以下であると生じやすくなる。すなわち、炭化水素および脂肪酸アルキルエステルは、分子中に極性基が少なく、同じく分子中に極性基の少ないポリウレタンとの親和性は高いため、ポリウレタン製のキャップへこれらの成分は浸透しやすい。浸透すると、ポリウレタン分子鎖間にこれらの成分が入り込み分子鎖を押し広げることでキャップを膨潤させて変形を生じさせる。また、ポリウレタン分子鎖の構造が変化し、キャップの脆化を生じさせるため、糸とプロジェクタイルキャップの把持面積が減少し、糸とキャップの摩擦が低下し、糸がキャップ上で滑り、把持力が低下、糸抜けが発生したと推定している。
【００３８】
そこで、本発明において、安定した工程通過性であり、かつ製織工程での緯糸の糸入れの際に糸がプロジェクタイルのキャップから抜けることを抑制するためには、糸に付着している油剤中の重量平均分子量６００以下の炭化水素または脂肪酸アルキルエステルからなる成分の油剤全成分あたりの割合を制御することが重要であることに至った。
【００３９】
本発明のポリエステルモノフィラメントは、付着している油剤中の重量平均分子量６００以下の炭化水素または脂肪酸アルキルエステルからなる成分の割合が油剤全成分あたり４０重量％以下である必要がある。かかる範囲とすることで、上記のポリウレタン製のキャップへ浸透が生じにくくなり、キャップの変形や脆化を抑制でき、かつ製織時の糸抜けも抑制できる。また、糸抜けの抑制により織機の停台回数が減少することから生産性が向上する。さらに、糸抜けの抑制、停台回数の低減によりスジやヒケといった織物欠点を減少することができ、優れた品位の織物が得られる。より好ましくは、油剤中の重量平均分子量が５００以下であって３０重量％以下である。油剤中の重量平均分子量６００以下の炭化水素または脂肪酸アルキルエステルからなる成分は、糸に平滑性を付与するための平滑成分でもあり、これらの平滑成分は、糸の表面に膜もしくはその他の形状で存在することで、糸の摩擦を低減するなどの平滑効果をもたらし、製織時には糸の走行性が良好となり、織物へのヒケやスジの発生を抑制することができる。一般的に、平滑成分の重量平均分子量が高いほど膜形成能が向上して糸表面に平滑成分が残存しやすくなるが、平滑成分そのものの粘性抵抗による摩擦が生じるため、平滑成分の重量平均分子量が高いほど粘性抵抗による平滑性の低下が生じる傾向がある。一方で、重量平均分子量が低いほど粘性抵抗による平滑性の低下は生じないが、糸表面へ残存しにくくなる傾向がある。
【００４０】
本発明のポリエステルモノフィラメントは、油剤付着量が糸重量あたり０．１０〜１．００重量％であることが必要である。１．００重量％以下とすることで、製織工程での糸道ガイド通過時などに過剰な油剤付着による油滴が発生しにくく、油滴による糸切れが生じるなど工程通過性が悪化しにくいため、好ましい。また、０．１０重量％以上とすることで、糸表面の油剤成分の不足による製織工程での糸道ガイド通過時などに糸表面の削れやそれに伴うモノマー状の析出物（一般的にスカムと呼ばれる）が発生しにくいため、好ましい。このスカムがガイド上に堆積すると、糸切れが発生して工程通過性が悪化する。さらに、堆積したスカムによって走行糸条の張力が変動することで該当部分にヒケやスジが生じる、もしくはスカムが糸に取られて織物に入ることで該当部分が欠点となる。上述のことから、油剤付着量は糸重量あたり０．１０〜１．００重量％であることが必要である。好ましくは０．１５〜０．５０重量％であり、より好ましくは０．２０〜０．４０重量％である。
【００４１】
本発明において、付着している重量平均分子量６００以下の炭化水素または脂肪酸アルキルエステルからなる成分は、その分子構造は分子量以外限定されるものではない。
【００４２】
本発明において、炭化水素は上述の平滑成分として用いることに加えて、油剤を調整する際の溶媒として用いられている。
【００４３】
上述の通り、本発明において、糸に付着している油剤中の重量平均分子量６００以下の炭化水素または脂肪酸アルキルエステルからなる成分の油剤全成分あたりの割合を制御することが重要であり、該成分は沸点が低く、また熱によって分解しやすいため、延伸時のヒーター７，８，９，２２，２３での熱処理によって、揮発もしくは分解されて糸表面での残留量が減少する。最終熱処理温度を１３０〜２５０℃の範囲とすることで、付着している油剤中の重量平均分子量６００以下の炭化水素または脂肪酸アルキルエステルからなる成分の割合を油剤全成分あたり４０重量％以下にすることができる。さらには、糸表面および糸中に残留しているモノマーやオリゴマーを揮発させてその残留量を減少させることができるので、製織工程でこれらのモノマーやオリゴマーがスカムとして析出することを抑制できる。また、上述の良好な平滑性が得られ、プロジェクタイルキャップへの該成分の浸透が抑制でき、製品品位に優れた布帛を得ることができる。また、油剤を調製する際に溶媒が過少とならず、各成分が均一に溶解した油剤を得られ、糸に付着させる際に油分付着量にバラツキを低減することができる。
【００４４】
油剤成分の特性上、熱処理温度上昇に伴い、油剤成分によっては揮発や熱分解をしやすいことから、適用する油剤と延伸条件はよく吟味されなければならない。例えば、最終熱処理温度が１８０℃以上であれば、より高温領域に沸点を有する紡糸油剤成分をも適用することができ、選択肢が広がる。最終熱処理温度の上限は糸の品位の点では特に制限されるものではないが、延伸時のホットロールや熱板などのヒーターやロールの表面が熱変性した油剤成分によって汚れて糸の生産性が悪化したり、後工程においてスカムが発生する原因となることから、最終熱処理温度は２２０℃以下とすることが好ましい。最終熱処理温度が１８０℃未満であっても沸点が低く、揮発性の高い紡糸油剤成分を使用すればよい。一方で、熱処理温度が低過ぎる場合にはモノフィラメントを高強度にすることができないことから、適切な熱処理温度を選択する。
【００４５】
本発明において、糸に付着している油剤中の脂肪酸アルキルエステルとして、多価アルコール脂肪酸エステル、多価カルボン酸脂肪族アルコールエステル、脂肪族１価アルコールと脂肪酸とがエステル結合した構造を有するエステル化合物が主に挙げられる。多価アルコール脂肪酸エステルは、炭素数２〜６の脂肪族２価アルコールまたは、炭素数３または４の脂肪族３価アルコールと、炭素数４〜２４の脂肪族１価カルボン酸とのエステルである。また分子内にポリオキシアルキレン基を有しない化合物である。多価カルボン酸脂肪族アルコールエステルは、炭素数２〜６の脂肪族２価カルボン酸と炭素数４〜２４の脂肪族１価アルコールとのエステルであり、また分子内にポリオキシアルキレン基を有しない化合物である。脂肪族１価アルコールと脂肪酸とがエステル結合した構造を有するエステル化合物は、炭素数４〜２４の脂肪族１価カルボン酸と炭素数４〜２４の脂肪族１価アルコールとのエステルである。
【００４６】
多価アルコール脂肪酸エステルを構成するアルコールと脂肪酸については、以下の通りである。炭素数２〜６の脂肪族２価アルコールとしては、例えば、エチレングリコール、ジエチレングリコール、トリエチレングリコール、テトラエチレングリコール、プロピレングリコール、ジプロピレングリコール、トリプロピレングリコール、１，２−ブタンジオール、１，３−ブタンジオール、１，４−ブタンジオール、２−メチル−１，３−プロパンジオール、１，５−ペンタンジオール、１，６−ヘキサンジオールなどが挙げられる。炭素数３または４の脂肪族３価アルコールとしては、例えば、グリセリン、トリメチロールプロパンなどが挙げられる。
【００４７】
炭素数４〜２４の脂肪族１価カルボン酸は、飽和であっても不飽和であってもよく、不飽和結合の数については特に限定はない。また、脂肪族１価カルボン酸は、１種または２種以上を使用してもよく、飽和脂肪酸と不飽和脂肪酸を併用してもよい。
【００４８】
脂肪族１価カルボン酸としては、酪酸、クロトン酸、吉草酸、カプロン酸、エナント酸、カプリル酸、ペラルゴン酸、カプリン酸、ラウリン酸、ミリスチン酸、ミリストレイン酸、ペンタデカン酸、パルミチン酸、パルミトレイン酸、イソセチル酸、マルガリン酸、ステアリン酸、イソステアリン酸、オレイン酸、エライジン酸、バクセン酸、リノール酸、リノレン酸、ツベルクロステアリン酸、アラキジン酸、イソエイコサ酸、ガドレイン酸、エイコセン酸、ドコサン酸、イソドコサン酸、エルカ酸、テトラコサン酸、イソテトラコサン酸、ネルボン酸、セロチン酸、モンタン酸、メリシン酸などが挙げられる。
【００４９】
多価カルボン酸脂肪族アルコールエステルを構成するアルコールと脂肪酸については、以下の通りである。炭素数４〜２４の脂肪族１価アルコールは、飽和であっても不飽和であってもよく、不飽和結合の数については特に限定はない。また、脂肪族１価アルコールは、１種または２種以上を使用してもよく、飽和脂肪族アルコールと不飽和脂肪族アルコールを併用してもよい。
【００５０】
脂肪族１価アルコールとしては、ブチルアルコール、ペンタノール、ヘキサノール、ヘプタノール、オクチルアルコール、イソオクチルアルコール、ラウリルアルコール、ミリスチルアルコール、ミリストレイルアルコール、セチルアルコール、イソセチルアルコール、パルミトレイルアルコール、ステアリルアルコール、イソステアリルアルコール、オレイルアルコール、エライジルアルコール、バクセニルアルコール、ガドレイルアルコール、アラキジルアルコール、イソイコサニルアルコール、エイコセノイルアルコール、ベヘニルアルコール、イソドコサニルアルコール、エルカニルアルコール、リグノセリニルアルコール、イソテトラコサニルアルコール、ネルボニルアルコール、セロチニルアルコール、モンタニルアルコール、メリシニルアルコールなどが挙げられる。
【００５１】
脂肪族多価カルボン酸は、２価以上であれば特に限定はなく、１種または２種以上を使用してもよい。脂肪族多価カルボン酸としては、クエン酸、イソクエン酸、リンゴ酸、アコニット酸、オキサロ酢酸、オキサロコハク酸、コハク酸、フマル酸、マレイン酸、グルタル酸、アジピン酸、ピメリン酸、スベリン酸、アゼライン酸、セバシン酸などが挙げられる。
【００５２】
脂肪族１価アルコールと脂肪酸とがエステル結合した構造を有するエステル化合物を構成するアルコールと脂肪酸は、上記の炭素数４〜２４の脂肪族１価カルボン酸と炭素数４〜２４の脂肪族１価アルコールとのエステル化合物である。
【００５３】
これらのエステルは一般的に市販されているアルコールと脂肪酸を用いて、公知の方法で合成し得られたものを使用してもよい。また、天然の果実、種子または花など天然より得られる天然エステルであって、上記のエステルの構成を満足する天然エステルをそのまま使用したり、必要に応じて、天然エステルを公知の方法で精製したり、さらに精製したエステルを公知の方法で融点差を利用して分離、再精製を行ったエステルを用いてもよい。
【００５４】
また、前述の製織工程などの工程通過性の観点から、プロジェクタイル織機のポリウレタン製のキャップへの膨潤と脆化への対策として、油剤成分には加水分解性の高い酸・アルコール系より加水分解性の低いエステル系を適用することが好ましい。製織工程での糸抜けによる織機停台やキャップ交換の頻度低減の観点から、キャップ膨潤率（ｉｔｅｍａ社製のポリウレタン製キャップを油剤に８日間常温常湿下（２０±１℃、６５±５％）で浸漬した際の重量変化率）としては、１０％以下が好ましく、更に好ましくは７％以下である。
【００５５】
さらに、紡糸機、延伸機、織機などの装置金属部への腐食への対策として、油剤成分にはｐＨ抑制のための緩衝剤を添加することが好ましい。各装置の停台や部材交換の頻度低減の観点、およびモノフィラメントが製造から油剤成分が除去されるまでに日数を要することから、油剤のｐＨは常温常湿下で１年経過してもｐＨ４〜９を保つことが好ましく、更に好ましくは５〜８を保つことである。
【００５６】
本発明のポリエステルモノフィラメントは、ΔＦｍμｓ（糸−金属（鏡面）間静摩擦変動幅）≦０．１５、Ｆｄμｄ（糸−梨地間動摩擦）≦０．３０であることが好ましい。上述の通り、プロジェクタイル織機にて緯打ち込みをする際にはプロジェクタイルに原糸を把持、飛送、把持解除を繰り返すことになるが、ΔＦｍμｓ＞０．１５、すなわち微小領域での原糸の摩擦特性の差が大きい場合に、プロジェクタイルでの把持、飛送、解舒時に挟まれた原糸がずれやすく、把持するキャップが樹脂製であると繰り返しずれることで樹脂が削れてしまうことがあり、結果として糸が抜けやすくなり、織機停台回数が増えてしまう。停台回数が増えると樹脂性キャップの交換頻度が多くなるため、原糸がずれやすいΔＦｍμｓが大きいことは好ましくない。これは、膨潤による変形や脆化したポリウレタン製キャップで特に傾向が見られ、キャップが削れやすい。キャップが樹脂製でなくて金属製であっても摩擦特性に差があると糸がキャップ内で滑り、糸が抜けやすくなるため、ΔＦｍμｓが大きいことは好ましくない。より好ましくはＦｍμｓ≦０．１０である。
【００５７】
また、Ｆｄμｄ≦０．３０であれば摩擦抵抗が小さいため、プロジェクタイルでの把持、解舒時に樹脂製キャップの削れにくいため、好ましい。また、摩擦抵抗が高いとモノフィラメントの摺動性が損なわれ、応力集中による部分的な塑性変形や糸切れが発生しやすい。より好ましくはＦｄμｄ≦０．２０である。
【００５８】
次いで、本発明のポリエステルモノフィラメントの製造方法の好ましい形態について説明する。製造方法としては、上述の通り２成分の複合紡糸の場合には芯鞘型が好ましく、芯成分の高粘度ポリエステルと、鞘成分の低粘度ポリエステルを適用してもよい。また、単成分紡糸を適用してもよい。
【００５９】
複合成分、単成分共に、紡糸口金から溶融押出しして冷却固化させる。その後、給油ガイドやオイリングロールによって水と混合・エマルション化させた油剤を糸条に付与させた未延伸糸に対して、連続して延伸し巻き取る直接紡糸延伸法を適用してもよく、１度巻き取った後に延伸する２工程法を適用してもよく、これらを適用することでポリエステルモノフィラメントを製造することが好ましい。油剤付与は、平滑性、耐摩耗性、制電性を向上させ、パッケージ形成時の糸落ちと崩れの抑制することができるため、本発明においては必須である。
【００６０】
油剤は、上述の冷却固化後の未延伸糸への付与以外にも、工程の何れかの部分において、仕上げ剤として付与しても良い。給油方式としては給油ガイド方式、オイリングロール方式、スプレー方式などを挙げることができ、紡糸から巻取までの間で複数回給油してもよい。加熱延伸後に仕上げ油剤を付与してから巻取しても良いが、この場合は油剤付与後に熱処理せずに製織工程を経ることになるため、油剤成分としては、より製織時にモノフィラメントを把持するポリウレタンなどのキャップへの膨潤や、紡糸機、延伸機、織機などの装置金属部への腐食を考慮した成分を用いる必要がある。
【００６１】
芯鞘複合紡糸、単成分紡糸のいずれも溶融紡糸する時は、各成分をそれぞれ２８０〜３００℃の温度で溶融することが好ましい。ＰＥＴを溶融する方法として、プレッシャーメルター法およびエクストルーダー法が挙げられるが、均一溶融と滞留防止の観点から、エクストルーダー法による溶融が好ましい。
【００６２】
複合紡糸の場合には、別々に溶融されたポリマーは、別々の配管を通り、計量された後、紡糸口金パックへ流入される。この際、熱劣化を抑制する観点から、配管通過時間は３０分以内であることが好ましい。パックへ流入された高粘度ＰＥＴと低粘度ＰＥＴは、前述の紡糸口金により合流され、芯鞘型の形態に複合され、紡糸口金から吐出される。単成分紡糸において単一の配管を通る以外は複合紡糸と同様である。紡糸温度は、２８０〜３００℃が適当である。紡糸温度が２８０〜３００℃であれば、ＰＥＴの特徴を活かしたモノフィラメントが好ましく製造できる。
【００６３】
芯鞘複合紡糸において、上述の通り、直接紡糸延伸法でも２工程法を適用しても良いが、高強度の原糸を得る場合には、紡出引取は、紡糸口金直下の雰囲気温度を２６０℃以上に加熱保温することが好ましい。紡糸口金直下の雰囲気温度を２６０℃以上に加熱保温すると、繊度３．０〜１３．０ｄｔｅｘのポリエステルモノフィラメントを紡糸すると、紡出糸条が細い場合でも冷却されにくく、高倍率延伸が容易となる傾向がある。なお、繊度や引取速度によっては冷却固化の位置がより下方となり、得られる原糸が物性不均一となる恐れがあるので、その場合は保温筒を外して冷却固化の位置を調整する。
【００６４】
図１は、本発明で用いられる製糸工程（直接紡糸延伸法）の一例を示す側面図である。
【００６５】
図１において、紡糸口金（１）から吐出された糸条は、加熱体（２）と一体化した保温筒により紡糸口金直下を積極保温し、その後、糸条冷却風装置（３）により温度調節されたエアーを糸条に吹き付け、冷却固化せしめる。冷却固化された糸条は、オイリングロール方式の給油ロール（４）により油剤が付与される。次いで、非加熱の第１ゴデットロール（５）に引き取られ、鏡面の第１ホットロール（７）上に数ターン巻き付けられて予熱された後、第２ホットロール（８）との間で延伸される。次いで、第２ホットロール（８）と第３ホットロール（９）との間で延伸される。さらに、第３ホットロール（９）上に数ターン巻き付けられて熱セットされ、ゴデットロール（１０）、（１１）へ引き回される。熱セットされた糸条は、ゴデットロール（１０）、（１１）によって冷却されるとともに張力が調整され、パッケージに巻き付けられる。糸条巻取装置（１２）においては、パッケージが装着されているスピンドルの回転数を制御することによって、パッケージ巻取張力が調整される。
【００６６】
非加熱の第１ゴデットロール（５）による引取速度は、３００〜１５００ｍ／ｍｉｎとすることが好ましく、より好ましくは５００〜１０００ｍ／ｍｉｎである。非加熱のゴデットロールによる引取速度を３００〜１５００ｍ／ｍｉｎの範囲とすると、紡糸線上で未延伸糸の繊維配向が形成されること無く、高倍率延伸が可能となり、生産性も良好に高強度ポリエステルモノフィラメントを得ることが可能となる。
【００６７】
この未延伸糸に対して直接紡糸延伸法を適用するにあたり、ホットロールを３セット以上有する多段延伸工程により４．０〜７．０倍で多段延伸することが好ましい。多段延伸とは、多段に組み合わされたホットロールの速度を変更することにより、未延伸糸を４．０〜７．０倍に延伸する工程をいう。多段延伸のトータル延伸倍率は、４．０〜７．０倍が好ましい。延伸倍率を４．０倍以上とすることで、得られる延伸糸の繊維構造が高配向となり、高強度ポリエステルモノフィラメントを得ることができるため、好ましい。７．０倍以下とすることで、延伸張力が高くなり過ぎることがないため、糸切れ発生が抑制され、製糸性に問題が発生しにいだけでなく、残留応力によるパーンヒケの悪化が発生しにくいため、好ましい。多段延伸の延伸倍率は、４．０〜７．０倍であり、より好ましくは、４．５〜６．５倍、更に好ましくは、５．０〜６．０倍である。
【００６８】
多段延伸の際、ホットロールの温度条件は、走行糸条がロールに融着しない程度の温度を適宜用いることが好ましい。通常、第１ホットロールは芯成分ポリエステルのガラス転移温度＋１０〜３０℃とし、第２ホットロール以降は徐々に温度を増加していくことが好ましい。最終ホットロール前のロール温度は、最終ホットロール温度以下とすることが好ましい。最終ホットロール温度は１３０〜２３０℃とすることが好ましく、この温度にすることで原糸の配向制御が容易になり、高強度ポリエステルモノフィラメントが得られ、さらに、最終ホットロールでの融着が起きず、製糸性がよく、さらには、上述の通り油剤の低分子量成分を揮発除去できる。この時の巻取速度は、通常２５００〜５０００ｍ／ｍｉｎである。工程安定性を考慮すると、巻取速度は２７００〜４５００ｍ／ｍｉｎであることがより好ましい。
【００６９】
また、多段延伸した後に、最終ホットロールと非加熱のゴデットロールの間でロールの速度を−２〜８％変更させたリラックス・緊張処理を行ってもよい。この速度比であるリラックス率は、例えば−２〜８％にする場合は最終ホットロール速度（Ｖ１）と非加熱のゴデットロール速度（Ｖ２）の速度比（Ｖ２／Ｖ１）を、０．９２〜１．０２とすればよく、リラックス率を−２％を下回る範囲にすると、ロール間の張力が高くなるため糸切れが多発し、８％を超える範囲で行うと非晶部分の配向が低下するため高Ｍｏのポリエステルモノフィラメントを得ることができない。リラックス処理により、ポリエステルモノフィラメントの非晶部分の配向制御、すなわちＭｏの制御（高Ｍｏ化）が可能となる上、非加熱のゴデットロール−巻取間での物性変化が無く、糸条にかかる張力を容易に調整することができるため、パーンヒケを回避する点ではこのように安定して低張力巻取することが好ましい。より好ましいリラックス率の範囲は、−１〜３％である。
【００７０】
複合紡糸、単成分紡糸のいずれも場合にもパッケージ形成時の巻取張力は０．１〜０．４ｃＮ／ｄｔｅｘの範囲で制御することが好ましい。一般に、巻取張力が高いとパーンパッケージの端部と中央で糸条の残留収縮応力の緩和差が大きくなり、パーンヒケの問題が起こりやすいため、巻取張力を０．４ｃＮ／ｄｔｅｘ以下に設定することが好ましい。また、巻取張力を０．１ｃＮ／ｄｔｅｘ以上に設定することにより、非加熱のゴデットロールから巻取機間の糸揺れを低減することができ、巻取速度を上げた場合でも安定して糸条を巻き取ることができる。より好ましい巻取張力は、０．２〜０．３ｃＮ／ｄｔｅｘである。巻取張力を制御するにあたっては、公知の巻取制御装置を用いて、張力センサによって検出された走行糸条の張力を一定とするように、ボビンが装着されたスピンドルモータの回転数を制御すればよい。
【００７１】
図２、３は、本発明で用いられる製糸工程（２工程法）の一例を示す側面図である。
【００７２】
図２において、紡糸口金（１３）から吐出された糸条は、加熱体（１４）と一体化した保温筒により紡糸口金直下を積極保温し、その後、糸条冷却風装置（１５）により温度調節されたエアーを糸条に吹き付け、冷却固化せしめる。糸条への徐冷冷却固化された糸条は、オイリングロール方式の給油ロール（１６）により油剤が付与される。次いで、非加熱の第１ゴデットロール（１７）、第２ゴデットロール（１８）に引き取られ、糸条巻取装置（１９）で未延伸糸を巻き取る。図３において、スタンドに設置した未延伸糸（２０）を供給ロール（２１）で引き出し、鏡面の第１ホットロール（２２）上に数ターン巻き付けられて予熱された後、第２ホットロール（２３）との間で延伸される。熱セットされた糸条は、冷ゴデットロール（２４）によって冷却されるとともに張力が調整され、延伸糸パッケージ（２５）は巻き付けられる。第２ホットロールの代わりに熱板ヒーターで熱セットしてもよいし、第２ホットロールに続いて第３ホットロールなどを用いて多段延伸をしてもよい。
【００７３】
２工程法の場合には、例えば、未延伸糸の巻取速度は８００〜１５００ｍ／分、で未延伸糸を巻き取った後、温度８５〜９５℃の第１ホットロールで糸条を予熱し、延伸倍率３．７５〜５．３０倍で延伸した後、温度１３０〜２５０℃の第２ホットロールあるいは熱板ヒーターで熱セットすることができる。また、このリラックス率は、２工程法での加熱延伸後に巻取する際に適用することで、同様にＭｏの制御が可能になるため、リラックス率は所望の物性を有するモノフィラメントを得るために適宜設定することが好ましい。
【実施例】
【００７４】
以下、実施例により詳細に説明する。なお、実施例中の評価は以下の方法に従った。
【００７５】
（１）固有粘度（ＩＶ）
２５℃の温度の純度９８％以上のオルト−クロロフェノール１０ｍＬ中に、試料ポリマーを０．８ｇ溶かし、２５℃の温度でオストワルド粘度計を用いて相対粘度ηｒを次式（１）により求めた。この相対粘度ηｒを用いて、次式（２）により固有粘度（ＩＶ）を算出した。
ηｒ＝η／η０＝（ｔ×ｄ）／（ｔ０×ｄ０）  ・・・・・・（１）
固有粘度（ＩＶ）＝０．０２４２ηｒ＋０．２６３４  ・・・（２）
ここで、
・η：ポリマー溶液の粘度
・η０：オルト−クロロフェノールの粘度
・ｔ：溶液の落下時間（秒）
・ｄ：溶液の密度（ｇ／ｃｍ３）
・ｔ０：オルト−クロロフェノールの落下時間（秒）
・ｄ０：オルト−クロロフェノールの密度（ｇ／ｃｍ３）      。
【００７６】
（２）繊度
フィラメントを５００ｍかせ取り、かせの質量に２０を乗じた値を繊度とした数値をフィラメントの繊度とする。
【００７７】
（３）破断強度、伸度、５％Ｍｏ
オリエンテックス社製テンシロン引張試験機を用い、初期試料長２０ｃｍ、引張速度２ｃｍ／ｍｉｎにて５％伸長時の強度（５％Ｍｏ）、破断した際の強度、伸度を測定し、それぞれ連続して５回測定した値の平均値を破断強度（ｃＮ／ｄｔｅｘ）、伸度（％）、５％Ｍｏ（ｃＮ／ｄｔｅｘ）とした。
【００７８】
（４）油剤付着量
試料（ポリエステルモノフィラメント）１０ｇを精秤し、メタノールを溶媒としてソックスレー抽出器を用いて３時間かけて加熱還流させて油剤を抽出し、抽出後メタノールを除去し乾燥して、抽出前後の容器の重量差から油剤付着量を算出した。
【００７９】
（５）糸表面の油剤成分の特定
ポリエステルモノフィラメントをソックスレー抽出装置に入れ、次にシクロヘキサンを加えて、約４時間加熱還流した後、シクロヘキサンを回収して糸表面の油剤成分を抽出した。得られた抽出液を公知の１Ｈ−ＮＭＲ法にて測定を行い、スペクトルデータより油剤成分の構造を特定した。また、抽出液中の油剤成分の重量平均分子量は東ソー（株）製高速ゲルパーミエーションクロマトグラフィー装置ＨＬＣ−８２２０ＧＰＣを用い、試料濃度３ｍｇ／ｃｃで、昭和電工（株）製分離カラムＫＦ−４０２ＨＱ、ＫＦ−４０３ＨＱに注入し、示差屈折率検出器で測定されたピークより算出した。
【００８０】
（６）摩擦特性
摩擦試験機（英光産業製）で測定した。
（Ａ）ΔＦｍμｓ（糸−金属（鏡面）間静摩擦係数の変動幅）
鏡面仕上げ（０．３Ｓ）の回転ロール上（表面速度０．１２５ｍ／ｍｉｎ）の、モノフィラメントの接触角を１８０度として、回転ロール入側張力Ｔ１と回転ロール入側張力Ｔ２を測定し、下式よりＦｍμｓ（糸−金属（鏡面）間静摩擦係数）を算出した。経時で変動する測定値を１０分間チャートで観察し、最大値と最小値の差をΔＦｍμｓ（糸−金属（鏡面）間静摩擦係数の変動幅）とした。
糸−金属（鏡面）間静摩擦係数：Ｆｍμｓ＝（１／π）×Ｌｎ（Ｔ２／Ｔ１）
変動幅：ΔＦｍμｓ＝Ｆｍμｓ（ｍａｘ）−Ｆｍμｓ（ｍｉｎ）
（Ｂ）Ｆｄμｓ（糸−梨地間動摩擦係数）
回転ロール上（表面速度５５ｍ／ｍｉｎ）の、モノフィラメントの接触角を１８０度として、回転ロール入側張力Ｔ１と回転ロール入側張力Ｔ２を３０秒間測定し、下式より算出した。
糸−梨地間動摩擦係数：Ｆｄμｄ＝（１／π）×Ｌｎ（Ｔ２／Ｔ１）    。
【００８１】
（７）糸抜け性
ポリエステルモノフィラメントを緯糸に用いて、プロジェクタイル織機にて緯糸打ち込み速度を７５０ｍ／ｍｉｎとして織物を作製する際に、緯糸１０００万ｍあたりで発生するプロジェクタイルキャップからの糸抜け発生回数を記録し、発生回数が５回未満で合格とした。この回数は少なければ少ない程よい。
【００８２】
（８）停台回数
ポリエステルモノフィラメントを緯糸に用いて、プロジェクタイル織機にて緯糸打ち込み速度を７５０ｍ／ｍｉｎとして織物を作製する際に、緯糸１０００万ｍあたりで発生する織機の停台回数を記録し、停台回数が５回未満で合格とした。この回数は少なければ少ない程よい。
【００８３】
（９）織物品位
ポリエステルモノフィラメントを緯糸に用いて織物を作製し、目視検査にて織物５０ｍあたりでのムラやスジの発生状態によって以下の三段階で評価し、○以上の評価結果で合格とした。
◎：布帛にスジやムラがなく、優れた品位を有する。
○：わずかなスジやムラが発生しているが、製品として使用するには問題ない。
×：スジやムラが発生しており、製品として使用できない。
【００８４】
（実施例１）
常法によって重合およびチップ化し、酸化チタンを０．５質量％含有し、固有粘度（ＩＶ）が０．８０（Ｔｇ８０℃）のＰＥＴ（ポリエチレンテレフタレート）を芯成分、ＩＶが０．５０（Ｔｇ７８℃）のＰＥＴを鞘成分に用いた。紡糸工程および延伸工程は、図１に示す１工程法によるものである。ＰＥＴをエクストルーダーによって溶融させた後、溶融ＰＥＴは２９５℃の温度に保温した配管内を通過させた後、複合比が芯成分：鞘成分＝８０：２０となるようにポンプ計量を行い、芯鞘型となるよう公知の複合紡糸口金から糸条を紡出させた。吐出糸条は口金面から下方に１００ｍｍの間、加熱体（２）と一体化した保温筒により紡糸口金直下の雰囲気温度が２９０℃となるよう積極保温した。その後、糸条冷却風装置（３）により２５℃の温度のエアーを２５ｍ／分の風速で糸条に吹き付け、冷却固化せしめた。冷却固化された糸条は、オイリングロール方式の給油ロール（４）により、重量平均分子量４００以下の炭化水素または脂肪酸アルキルエステルからなる成分の合計量を油剤重量に対して７０重量％に調整した紡糸油剤を給油したのち、非加熱、表面粗度０．８Ｓの鏡面ロールを用いた第１ゴデットロール（５）、表面温度９０℃を介した後、表面粗度０．８Ｓの鏡面ロールを用いた第１ホットロール（７）および第２ホットロール（８）、表面温度１３０℃、表面粗度２．５Ｓの梨地ロールを用いた最終の第３ホットロール（９）で延伸熱セットした。さらに第３ホットロール（９）と非加熱、表面粗度０．８Ｓの鏡面ロールを用いた第２ゴデットロール（１０）の間で１．３％リラックス処理して、非加熱、表面粗度０．８Ｓの鏡面ロールを用いた第３ゴデットロール（１１）を介した後、糸条巻取装置（１２）を用いて芯鞘複合ポリエステルモノフィラメントを巻き取った。巻取り中は、第１ホットロール（７）、第２ホットロール（８）および第３ホットロール（９）それぞれを金属製の容器で覆い、各容器の外壁を保温材で覆った（温度調節保温容器（６））。このとき、トータル延伸倍率は４．７倍とし、１段目延伸比率（１段目延伸倍率／トータル延伸倍率×１００）は８０％とした。
【００８５】
得られたモノフィラメントを用いてフィルターの製織評価を行ったところ、糸抜け、ヒケは認められず、織物品位は合格レベルであることを確認した。詳細結果は表１に示す通りである。
【００８６】
（実施例２）
炭化水素からなる成分の量を油剤重量に対して４０重量％、炭化水素または脂肪酸アルキルエステルからなる成分の合計量を油剤重量に対して６０重量％に調整した油剤に変更した以外は実施例１と同条件にて芯鞘複合モノフィラメントを巻き取った。評価結果は表１に示す通りである。
【００８７】
（実施例３）
重量平均分子量６００以下の炭化水素からなる成分を調整した油剤に変更した以外は実施例１と同条件にて芯鞘複合モノフィラメントを巻き取った。評価結果は表１に示す通りである。
【００８８】
（実施例４）
第３ホットロール温度を２２０℃とした以外は実施例１と同条件にて芯鞘複合モノフィラメントを巻き取った。評価結果は表１に示す通りである。
【００８９】
（実施例５）
吐出量を変えて繊度を１３ｄｔｅｘに変更した以外は実施例１と同条件にてモノフィラメントを巻き取った。評価結果は表１に示す通りである。
【００９０】
（実施例６）
常法によって重合およびチップ化し、酸化チタンを０．５質量％含有し、固有粘度（ＩＶ）が０．８０（Ｔｇ８０℃）のＰＥＴ（ポリエチレンテレフタレート）を芯成分、ＩＶが０．５０（Ｔｇ７８℃）のＰＥＴを鞘成分に用いた。紡糸工程および延伸工程は、図２、３に示す２工程法によるものである。図２の通り、ＰＥＴをエクストルーダーによって溶融させた後、溶融ＰＥＴは２９５℃の温度に保温した配管内を通過させた後、複合比が芯成分：鞘成分＝８０：２０となるようにポンプ計量を行い、芯鞘型となるよう公知の複合紡糸口金（１３）から糸条を紡出させた。吐出糸条は口金面から下方に１００ｍｍの間、パックハウジング（１４）と一体化した保温筒により紡糸口金直下の雰囲気温度が２９０℃となるよう積極保温した。その後、糸条冷却風装置（１５）により２５℃の温度のエアーを２５ｍ／分の風速で糸条に吹き付け、冷却固化せしめた。冷却固化された糸条は、オイリングロール方式の給油ロール（１６）により、重量平均分子量６００以下の炭化水素または脂肪酸アルキルエステルからなる成分の量を油剤重量に対して６０重量％に調整した紡糸油剤を給油したのち、表面速度１２００ｍ／分の第１、２ゴデットロール（１７）、（１８）を介した後に、糸条巻取装置（１９）を用いて４０．１ｄｔｅｘのポリエステルモノフィラメント未延伸糸を巻き取った。さらに該未延伸糸を環境温度２５℃×２日間エージングした後、図３に示す延伸機を用い、９０℃の温度に加熱された第１ホットロール（２２）と１３０℃の温度に加熱された第２ホットロール（２３）の間で延伸倍率４．２倍で延伸熱セットした。さらに第２ホットロールと非加熱の表面粗度０．８Ｓの鏡面ロールを用いたゴデットロール（２４）の間で１．４％リラックス処理して、延伸糸パッケージ（２５）として芯鞘複合ポリエステルモノフィラメントを巻き取った。評価結果は表１に示す通りである。
【００９１】
（実施例７）
常法によって重合およびチップ化し、酸化チタンを０．５質量％含有し、固有粘度（ＩＶ）が０．８０（Ｔｇ８０℃）のＰＥＴ（ポリエチレンテレフタレート）を単成分で用い、吐出量を変更し、公知の単成分紡糸口金を用い、延伸倍率を３．９倍とする以外は実施例６と同条件とし、３９．９ｄｔｅｘのポリエステルモノフィラメント未延伸糸から単成分ポリエステルモノフィラメントを巻き取った。評価結果は表１に示す通りである。
【００９２】
（実施例８）
図３に示す第２ホットロール（２３）を熱板に変更し、熱板温度を１５０℃とした以外は実施例７と同条件にてモノフィラメントを巻き取った。評価結果は表１に示す通りである。
【００９３】
（実施例９）
熱板温度を２２０℃とした以外は実施例８と同条件にてモノフィラメントを巻き取った。評価結果は表２に示す通りである。
【００９４】
（実施例１０）
熱板温度を２５０℃とした以外は実施例８と同条件にてモノフィラメントを巻き取った。評価結果は表２に示す通りである。
【００９５】
（比較例１）
炭化水素または脂肪酸アルキルエステルからなる成分の量を油剤重量に対して９０重量％に調整した油剤に変更した以外は実施例１と同条件にて芯鞘複合モノフィラメントを巻き取った。評価結果は表２に示す通りである。
【００９６】
（比較例２）
炭化水素または脂肪酸アルキルエステルからなる成分の量を油剤重量に対して７０重量％に調整した油剤に変更した以外は実施例７と同条件にて単成分ポリエステルモノフィラメントを巻き取った。評価結果は表２に示す通りである。
【００９７】
（比較例３）
吐出量を変更して、延伸倍率を３．３倍に変更した以外は実施例７と同条件とし、３３．５ｄｔｅｘのポリエステルモノフィラメント未延伸糸を巻き取った後に延伸をして単成分ポリエステルモノフィラメントを巻き取った。評価結果は表２に示す通りである。
【００９８】
（比較例４）
吐出量を変更して、延伸倍率を３．５倍、リラックス率を１．０％に変更した以外は実施例７と同条件とし、３５．６ｄｔｅｘのポリエステルモノフィラメント未延伸糸を巻き取った後に延伸をして単成分ポリエステルモノフィラメントを巻き取った。評価結果は表２に示す通りである。
【００９９】
（比較例５）
油剤付着量を０．０３％となるように調整した以外は実施例７と同条件にて単成分ポリエステルモノフィラメントを巻き取った。評価結果は表２に示す通りである。
【０１００】
（比較例６）
油剤付着量を１．２０％となるように調整した以外は実施例７と同条件にて単成分ポリエステルモノフィラメントを巻き取った。評価結果は表２に示す通りである。
【０１０１】
【表１】
2020143410.tif 000002
【０１０２】
【表２】
2020143410.tif 000003
【産業上の利用可能性】
【０１０３】
本発明のポリエステルモノフィラメントは製織工程でのプロジェクタイルからの糸抜けを抑制されるので、製品品位に優れ、高いフィルター性能を有するスクリーン紗やフィルターのメッシュ織物を得ることができる。
【符号の説明】
【０１０４】
１：紡糸口金
２：加熱体
３：糸条冷却風装置
４：給油ロール
５：第１ゴデットロール
６：温度調節保温容器
７：第１ホットロール
８：第２ホットロール
９：第３ホットロール
１０：第２ゴデットロール
１１：第３ゴデットロール
１２：糸条巻取装置
１３：紡糸口金
１４：加熱体
１５：糸条冷却風装置
１６：給油ロール
１７：第１ゴデットロール
１８：第２ゴデットロール
１９：糸条巻取装置
２０：未延伸糸
２１：供給ロール
２２：第１ホットロール
２３：第２ホットロール
２４：冷ゴデットロール
２５：延伸糸パッケージ
【図１】
2020143410.tif 000004
【図２】
2020143410.tif 000005
【図３】
2020143410.tif 000006